(57)【要約】【課題】  リング形状の磁石の製造工程において、磁石粉の配向性を向上させることのできる磁場中成形装置、磁場中成形方法を提供することを目的とする。【解決手段】  下部コイル１５および上部コイル１６によって磁場を印加しつつ、上パンチ１４で金型キャビティＣ内の磁石粉Ｐを加圧することで円筒状の成形体を成形する過程において、上部コイル１６を臼型１１の上面１１ｂに当接させる。さらに、下部コイル１５および上部コイル１６の周囲に下部ヨーク２１および上部ヨーク２２を設け、下部コイル１５側においては臼型１１から下部コイル１５を回り込み下パンチ１２まで、上部コイル１６側においては臼型１１から上部コイル１６を回り込み上パンチ１４まで、エアギャップが存在することなく連続した磁路を形成するようにした。【選択図】図１
2006150362.tif 000002
【特許請求の範囲】
【請求項１】
円筒状の金型キャビティを形成する金型と、
前記金型の下方に設けられ、前記金型キャビティにラジアル方向の磁場を印加できる下部コイルと、
前記金型の上方に昇降可能に設けられた上ラムと、
前記上ラムに支持され、前記上ラムとともに下降したときに前記金型キャビティ内に先端部が挿入される上パンチと、
前記上ラムに設けられ、前記金型キャビティの内側領域で前記金型に対向する上部中棒と、
前記上ラムに設けられ、前記金型キャビティにラジアル方向の磁場を印加できる上部コイルと、
前記上パンチの先端部を前記金型キャビティ内に挿入した状態で、前記金型および前記上パンチの少なくとも一方の外周部において、前記下部コイルおよび前記上部コイルで発生する磁場の磁路を連続して形成するヨークと、を備えることを特徴とする磁場中成形装置。
【請求項２】
前記ヨークは、前記金型および前記上パンチの外周部において、前記下部コイルおよび前記上部コイルで発生する磁場の磁路を連続して形成することを特徴とする請求項１に記載の磁場中成形装置。
【請求項３】
前記ヨークは、前記金型の外側に設けられ、前記下部コイルおよび前記金型の下面と外周部を覆い、その上面が前記金型と略同一面となるように形成された下部ヨークと、
前記上部コイルの外側に設けられ、前記上部コイルの上面と外周部を覆い、前記上パンチの先端部を前記金型キャビティ内に挿入した状態で、その下面が前記下部ヨークに当接する上部ヨークとから構成されていることを特徴とする請求項２に記載の磁場中成形装置。
【請求項４】
前記上部コイルは、前記上パンチの先端部を前記金型キャビティ内に挿入した状態で、前記金型の上面に当接するよう設けられていることを特徴とする請求項１から３のいずれかに記載の磁場中成形装置。
【請求項５】
前記上部コイルは、前記上ラムに対し昇降自在に支持され、前記上ラムが下降したときに、前記金型の上面によって下降動作が規制されることを特徴とする請求項４に記載の磁場中成形装置。
【請求項６】
前記上ラムに対する前記上部中棒の位置を検出するセンサをさらに備え、
前記上部中棒は、前記上ラムに対し昇降自在に支持され、前記上ラムが下降して前記上パンチの先端部が前記金型キャビティ内に挿入されたときに、前記金型の上面によって下降動作が規制されて前記上ラムに対し相対的に移動し、
前記センサは、前記上ラムの下降により前記上部中棒が前記上ラムに対し相対的に移動した後に、前記上ラムが上昇した状態で元の位置に復帰しない場合に、これを検出することを特徴とする請求項１から５のいずれかに記載の磁場中成形装置。
【請求項７】
前記上部中棒は、上下方向に伸縮可能な付勢シリンダを介し、下方に付勢されて前記上ラムに装着されていることを特徴とする請求項６に記載の磁場中成形装置。
【請求項８】
前記金型において、前記金型キャビティに臨む表面の少なくとも一部が、超硬合金で形成されていることを特徴とする請求項１から７のいずれかに記載の磁場中成形装置。
【請求項９】
円筒状の金型キャビティに磁石粉を充填する工程と、
前記金型キャビティに充填された前記磁石粉を、前記金型キャビティの上下に配した一対のコイルで、前記金型キャビティにラジアル方向の磁場を印加しつつ加圧する工程と、を含み、
前記金型キャビティに磁場を印加するときに前記一対のコイルで発生する磁場は、前記金型キャビティの外周側において、前記一対のコイルを囲むように設けられたヨークを通すことを特徴とする磁場中成形方法。                                          
【発明の詳細な説明】
【技術分野】
【０００１】
本発明は、ラジアル異方性リング磁石を製造する際に用いるのに適した磁場中成形装置、磁場中成形方法に関する。
【背景技術】
【０００２】
ラジアル異方性リング磁石は、単体磁石であるため、モータのロータに装着する場合に、複数個のセグメント磁石を用いる場合に比べて部品点数が減少し、また組み付けが容易であるという利点がある。
図６に基づいてラジアル異方性リング磁石の成形方法を参照しつつ説明する。
図６は、ラジアル異方性リング磁石を得る過程の磁場中成形の一例を示す断面図である。磁場中成形を行う成形装置１は、配向磁場を発生する上コイル２、下コイル３を備えている。上コイル２、下コイル３から反発方向に発生される磁場（反発磁場）は、磁性体で構成される中棒４及び磁性体で構成される臼型５を磁気回路とし、中棒４、臼型５、非磁性体で構成された上パンチ６および下パンチ７によって形成される円筒状のキャビティ８にラジアル方向の配向磁場を付与する。キャビティ８内に充填された磁石粉Ｐは配向された状態で、上パンチ６、下パンチ７を用いて加圧成形される（例えば、特許文献１参照。）。
【０００３】
【特許文献１】特開２００２−２３９７９１号公報
【発明の開示】
【発明が解決しようとする課題】
【０００４】
上記のような構成の成形装置１において、磁石粉Ｐの配向の均一性や配向磁場強度の面で、上コイル２と下コイル３は、臼型５に近接させるのが好ましい。しかしながら、キャビティ８に磁石粉Ｐを供給するフィーダを移動させる空間を確保するために、上コイル２は臼型５から上方に離れた位置に配置されている。このため、図７に示すように、上コイル２の起磁力に対し、キャビティ８の位置における配向磁場強度の効率が悪く、キャビティ８の上下の端部８ａ、８ｂの位置において、配向磁場のラジアル方向以外の有害な上下方向成分が生じやすくなる。その結果、成形される成形体における磁石粉Ｐの配向性が低下し、磁気特性にも向上の余地が生じることになる。
本発明は、このような技術的課題に基づいてなされたもので、リング形状の磁石の製造工程において、磁石粉の配向性を向上させることのできる磁場中成形装置、磁場中成形方法を提供することを目的とする。
【課題を解決するための手段】
【０００５】
かかる目的のもと、本発明の磁場中成形装置は、円筒状の金型キャビティを形成する金型を備え、金型の下方には、金型キャビティにラジアル方向の磁場を印加できる下部コイルが設けられる。なお、金型は、金型キャビティの外周側を構成する臼型、金型キャビティの内周側を構成する下部中棒、金型キャビティの底部を構成する下部パンチ、とから構成することができる。
金型の上方には上ラムが昇降可能に設けられ、この上ラムに、上パンチ、上部中棒、上部コイルが支持されて設けられる。上パンチは、上ラムとともに下降したときに金型キャビティ内に先端部が挿入されるよう設けられる。上部中棒は、上パンチの内側に、金型キャビティの内側領域で金型（下部中棒）に対向するよう設けられる。上部コイルは、上パンチの外側に設けられ、金型キャビティにラジアル方向の磁場を印加できるものである。そして、このような磁場中成形装置において、上パンチの先端部を金型キャビティ内に挿入した状態で、金型および上パンチの少なくとも一方の外周部において、下部コイルおよび上部コイルで発生する磁場の磁路を連続して形成するヨークが設けられる。
このヨークは、金型および上パンチの少なくとも一方の外周部において、下部コイルおよび上部コイルで発生する磁場の磁路を連続して形成するものであればよいが、金型および上パンチの双方の外周部において、下部コイルおよび上部コイルで発生する磁場の磁路を連続して形成するように設けるのが好ましい。
このようなヨークは、金型の外側に設けられ、下部コイルおよび金型の下面と外周部を覆い、その上面が金型と略同一面となるように形成された下部ヨークと、上部コイルの外側に設けられ、上部コイルの上面と外周部を覆い、上パンチの先端部を金型キャビティ内に挿入した状態で、その下面が下部ヨークに当接する上部ヨークとから構成される。このようなヨークは、金型キャビティの外周側において、上部コイルおよび下部コイルで発生する磁場の磁路を形成し、エアギャップを低減することになる。これにより、所定強度の磁場を発生させるのに必要な電流量を低減できる。また、金型キャビティの端部における配向磁場の乱れも抑制できる。
なおここで、円筒状という概念には、いわゆるリング状を含むものとする。
【０００６】
また、上部コイルは、上パンチの先端部を金型キャビティ内に挿入した状態で、金型の上面に当接するよう設けるのが好ましい。上部コイルを金型キャビティに近接させることで、金型キャビティに充填される磁石粉の配向の均一性を向上できる。この上部コイルは、上ラムに対し昇降自在に支持され、上ラムが下降したときに、金型の上面によって下降動作が規制されるようにするのが好ましい。これにより、上パンチの金型キャビティへの挿入動作を阻害することなく、上部コイルを金型に密着させることができる。
【０００７】
上部中棒は、上ラムに対し昇降自在に支持され、上ラムが下降し、上パンチの先端部が金型キャビティ内に挿入されたときに、金型の上面によって下降動作が規制されて上ラムに対し相対的に移動するようにするのが好ましい。
ところで、上部中棒と上パンチの隙間に磁石粉が噛み込み、上部中棒の動作が阻害されることがある。そこで、上部中棒は、上下方向に伸縮可能な付勢シリンダを介し、下方に付勢されて上ラムに装着するのが好ましい。バネ等で上部中棒を下方に押し付ける構成に比較し、上部中棒を、より強い圧力で押圧することができ、作動の確実性が向上する。
上部中棒の動作が阻害されてしまうと、磁場中成形時に、上部中棒と下部中棒とが磁気的に結合されずにギャップが開くために、ラジアル配向磁場が激減してしまい、磁石粉の配向を確実に行えなくなる。すると、最終的に得られる磁石の磁気特性の劣化を招くことになる。しかも、上部中棒は上パンチの中に収容され、外部からはその動作を視認することはできないために、そのような不具合が生じても、検知しにくい。
そこで、上ラムに対する上部中棒の位置を検出するセンサをさらに備え、上ラムの下降により上部中棒が上ラムに対し相対的に移動した後に、上ラムが上昇した状態で元の位置に復帰しない場合に、これを検出することで、上部中棒の上ラムに対する相対的な移動に異常が発生した場合にはこれを検出することができる。また、これに代えて、上部中棒の上ラムに対する相対的な移動量が予め定められた量に到達しないときに、これを検出するセンサを備えることでも、上部中棒の上ラムに対する相対的な移動に異常が発生した場合にこれを検出することができる。
【０００８】
また、金型キャビティにおいて、磁場中成形工程で加圧される磁石粉と金型（下部中棒）にカジリが生じやすく、カジリが生じると、形成される成形体の内周面に縦筋状の傷が生じてしまうことがある。
表面硬度を上げる方法としては、ＳＵＳ４２０Ｊ等の耐摩耗性部分を溶射法、ＰＶＤ（Physical Vapor Deposition）、ＣＶＤ（Chemical Vapor Deposition）、めっき法等によって形成する提案がなされている。しかし、耐摩耗性部分を形成する材質がステンレス鋼としたのでは、これらの方法において、量産で磁石を連続して多数個成形する場合に、カジリ防止に十分な効果があるとは考えにくい。
そこで、金型において、金型キャビティに臨む表面の少なくとも一部を、超硬合金で形成するのが好ましい。特に、金型キャビティの内側の、いわゆる下部中棒と称される部分の外表面を超硬合金で形成するのが好ましい。これには、厚さ０．５〜２ｍｍの超硬合金のリングを、焼き嵌めまたはロウ付けによって下部中棒の表面に張り合わせるのが良い。超硬合金は、飽和磁化０．２〜０．８Ｔであるものが好ましい。また、下部中棒自体は、加工後に熱処理を行わない、炭素量０．３％以下の軟鉄で形成するのが好ましい。
【０００９】
本発明の磁場中成形方法は、円筒状の金型キャビティに磁石粉を充填する工程と、金型キャビティに充填された磁石粉を、金型キャビティの上下に配した一対のコイルで、金型キャビティにラジアル方向の磁場を印加しつつ加圧する工程と、を含む。そして、金型キャビティに磁場を印加するときに、一対のコイルで発生する磁場は、金型キャビティの外周側において、一対のコイルを囲むように設けられたヨークを通すようにするのが好ましい。
【発明の効果】
【００１０】
本発明によれば、リング形状の磁石の製造工程において、磁石粉の配向性を向上させることが可能となる。
【発明を実施するための最良の形態】
【００１１】
以下、添付図面に示す実施の形態に基づいてこの発明を詳細に説明する。
図１は、本実施の形態における成形装置の構成を説明するための図である。
この図１に示すように、成形装置（磁場中成形装置）１０は、臼型１１と下パンチ１２、および下部中棒１３とによって形成される金型キャビティＣ内に磁石粉Ｐを充填し、上パンチ１４で、金型キャビティＣ内の磁石粉Ｐを加圧しつつ、下部コイル（コイル）１５、上部コイル（コイル）１６で磁場を印加することで、磁場中成形を行い、成形体を形成するものである。
【００１２】
臼型１１は、主に鉄やダイス鋼等の強磁性体から形成され、中央部に開口１１ａを有した断面視円環状である。
下パンチ１２は、円筒状で、臼型１１の開口１１ａに、その上端部１２ａを臼型１１の上面１１ｂから所定寸法下方に位置させた状態で設けられている。
【００１３】
下部中棒１３は、円柱状で、下パンチ１２内に挿入されるように設けられており、その上端部１３ａは、臼型１１の上面１１ｂと略同レベルに位置している。下部中棒１３は、例えば中心部が磁性体である鉄によって形成され、その外周面は、厚さ０．５〜２ｍｍの超硬合金のリングが、焼き嵌めまたはロウ付けによって張り合わされることで形成された構成となっている。このような超硬合金は、飽和磁化０．２〜０．８Ｔであるものが好ましく、例えばＪＩＳ表記されるＶ２、Ｖ３、Ｖ５、Ｖ６等が好適である。飽和磁化が０．２Ｔ以下であると臼型１１と金型キャビティＣのエアギャップが実質的に広がることとなり、発生磁場を低下させる要因となる。また、飽和磁化が０．８Ｔ以上であると、成形後、残留磁気が強くなり、次の成形開始時における磁性粉末の金型キャビティＣへの供給が困難となる。超硬合金のリングの厚さは、０．５ｍｍより薄いと、中心部の鉄材と焼き嵌め等で組み合わせるときに超硬合金が割れるなどして製作が困難であり、また２ｍｍより厚いと、上部中棒１９の総飽和磁束が低下し、ラジアル配向磁場強度が低下する。なお、上部中棒１９は、直接磁石粉Ｐに接触しないため、この処理は行なわなくてもよい。また、前記の臼型１１も、その内周面を、薄い超硬合金で形成するのが好ましい。
また、この下部中棒１３の上端部１３ａは、上部中棒１９と成形のたびに衝突するため、その外周縁部（エッジの部分）１３ｄが欠けることがある。これを防止するため、その外周縁部１３ｄを、０．０５ｍｍ以上、面取り加工あるいはＲ加工するのが好ましい。
このようにすることで、下部中棒１３の耐久性を向上させることができる。
【００１４】
このような臼型１１、下パンチ１２、下部中棒１３により、円環状断面で所定の深さを有した、略円筒状の金型キャビティＣが形成されている。
【００１５】
上パンチ１４は、円筒状で、金型キャビティＣの平断面形状に対応した断面形状を有している。この上パンチ１４は、下パンチ１２の中心軸と同一軸線上に位置するよう、上ラム１７の下面に設けられている。上ラム１７は、油圧あるいは空圧によって作動する駆動シリンダ１８により、金型キャビティＣに対し、昇降可能とされている。
【００１６】
上パンチ１４の内部には、下部中棒１３と同一断面形状を有した円柱状の上部中棒１９が収められている。上部中棒１９は、上パンチ１４あるいは後述の付勢シリンダ２０に備えられた図示しないストッパ機構により、下方への移動範囲が規制されている。この上部中棒１９も、下部中棒１３と成形のたびに衝突して欠けるのを防止するため、その外周縁部１９ａを、０．０５ｍｍ以上、面取りするのが好ましい。
上部中棒１９は、上下方向に伸縮自在でエアあるいは油によって所定の圧力が印加された付勢シリンダ２０を介して上ラム１７に保持されており、これによって、上パンチ１４内で上下方向に移動可能とされるとともに、下方に付勢された状態となっている。
【００１７】
さらに、この付勢シリンダ２０には、上パンチ１４に対する上部中棒１９の位置を検出するための位置センサ３０が備えられている。この位置センサ３０は、上ラム１７が下降することで上部中棒１９は下部中棒１３と接触、停止し、相対的に上パンチ１４に対して所定の位置から外れるときに、これを検出し、電気信号を発する。位置センサ３０からの電気信号を受けると、図示しないコントローラが下部コイル１５および上部コイル１６に電流を流し、下部コイル１５および上部コイル１６で磁場を発生するようになっている。
さらに、前記位置センサ３０は、成形終了後、上ラム１７が上昇し、上部中棒１９が付勢シリンダ２０によって付勢されて元の所定の位置に復帰していること（図１の状態）を検知することも兼ねている。上部中棒１９と上パンチ１４にカジリが発生して、上部中棒１９が所定の位置に戻っていない場合、アラーム音やランプの点滅等によってこれを報知したり、成形装置１０の次の成形開始動作を中止させるようにしても良い。
【００１８】
下部コイル１５は、臼型１１の上面１１ｂと略平行な面内において連続する円環状で、臼型１１の下端部に近接して設けられている。下部コイル１５は、図示しない電源から電流を流すことで、磁場を発生する。この下部コイル１５の周囲には、下部ヨーク（ヨーク）２１が設けられている。
下部ヨーク２１は、臼型１１および下部コイル１５よりも大径で、その外周面２１ａが臼型１１および下部コイル１５よりも外周側に位置している。下部ヨーク２１の上面２１ｂは、臼型１１の上面１１ｂと略同一レベルとされ、その下面２１ｃは、下部コイル１５より所定寸法下方に位置している。そして、下部ヨーク２１の内周面２１ｄは、その上部において臼型１１の外周面に当接し、中間部において下部コイル１５の外周面に当接し、その下部において下パンチ１２に当接するように設けられている。これにより、下部コイル１５の下方から外周側、そして上方へと回り込む磁路は、下部ヨーク２１によって形成される。
【００１９】
上部コイル１６は、下部コイル１５と同様、臼型１１の上面１１ｂと略平行な面内において連続する円環状で、図示しない電源から電流を流すことで、磁場を発生する。この上部コイル１６の周囲には、上部ヨーク（ヨーク）２２が設けられている。
上部ヨーク２２は、上部コイル１６よりも大径で、その外周面２２ａが上部コイル１６よりも外周側に位置している。上部ヨーク２２の下面２２ｂは、上部コイル１６の下面１６ａと略同一レベルとされ、その上面２２ｃは、上部コイル１６より所定寸法上方に位置している。そして、上部ヨーク２２の内周面２２ｄは、その上部において上パンチ１４の外周面に当接あるいは近接し、下部において上部コイル１６の外周面に当接するよう設けられている。これにより、上部コイル１６の外周側から上方へと回り込む磁路は上部ヨーク２２によって形成される。
【００２０】
これら上部コイル１６および上部ヨーク２２は一体化され、上下方向に伸縮自在な保持シリンダ２３を介し、上ラム１７に保持されている。この保持シリンダ２３は、駆動源を有さず、上部コイル１６および上部ヨーク２２を、上下動自在に支持している。これにより上部コイル１６および上部ヨーク２２は、上ラム１７および上パンチ１４に対し、上下方向に相対的に移動可能となっている。また、保持シリンダ２３にエアや油を封入し、その圧力によって、上部コイル１６および上部ヨーク２２を下方に押圧することも可能である。この場合、後述のように上部コイル１６および上部ヨーク２２を臼型１１および下部コイル１５に当接させた状態で、その押し付け力が過大とならないように、保持シリンダ２３に封入するエアや油の圧力等を設定するのが好ましい。
【００２１】
このような成形装置１０は、さらに、金型キャビティＣに磁石粉Ｐを供給する原料供給機構（材料供給部：図示無し）を備える。原料供給機構は、臼型１１の上面１１ｂおよび下部ヨーク２１の上面２１ｂに沿って移動し、金型キャビティＣの上方を覆うような位置と、下部ヨーク２１および上部ヨーク２２よりも外周側に退避した位置との間で移動可能とされている。原料供給機構では、金型キャビティＣの上方を覆うような位置において、金型キャビティＣに所定量の磁石粉Ｐを供給する。
【００２２】
上記成形装置１０は、磁場中成形過程において、以下のように動作する。
まず、図１に示したように、駆動シリンダ１８を収縮させた状態とし、上ラム１７、およびこれに保持された上パンチ１４、上部コイル１６、上部中棒１９、上部ヨーク２２を、臼型１１、下部中棒１３、下部ヨーク２１から上方に退避させた状態とする。この状態で、上部コイル１６および上部ヨーク２２は、保持シリンダ２３がストローク下端まで伸びた状態で保持されている。
この状態で、原料供給機構を、金型キャビティＣの上方を覆うような位置に移動させ、金型キャビティＣに所定量の磁石粉Ｐを供給する。次いで、原料供給機構を移動させ、下部ヨーク２１および上部ヨーク２２よりも外周側に退避させる。
【００２３】
この後、図２に示すように、駆動シリンダ１８を伸ばし、上ラム１７、およびこれに保持された上パンチ１４、上部コイル１６、上部中棒１９、上部ヨーク２２を下降させる。そして、上部コイル１６が、臼型１１の上面１１ｂに当接する。一方、上部中棒１９は、上パンチ１４の下端部が金型キャビティＣに入り込むとほぼ同時に、下部中棒１３の上端部１３ａに当接し、磁気的に結合する。
図３に示すように、上ラム１７は、上パンチ１４で金型キャビティＣ内の磁石粉Ｐを加圧するため、さらに下降を続けるが、これに伴い、上部中棒１９は下部中棒１３によって下方へのそれ以上の移動が規制され、付勢シリンダ２０は収縮する。また、上部コイル１６と臼型１１の位置関係も、上ラム１７を下降させ続けても、保持シリンダ２３が縮むので維持される。
【００２４】
付勢シリンダ２０が収縮し、そのストローク量が所定の位置に到達すると、位置センサ３０がこれを検出して電気信号を発する。この電気信号を受けると、図示しないコントローラが下部コイル１５および上部コイル１６に電流を流し、下部コイル１５および上部コイル１６で磁場を発生し、この磁場が金型キャビティＣ内の磁石粉Ｐに印加される。この磁場は、金型キャビティＣに対し、ラジアル方向（加圧方向に直交する放射方向）であり、この磁場により金型キャビティＣ内の磁石粉Ｐが配向される。
【００２５】
このようにして、下部コイル１５および上部コイル１６によって磁場を印加しつつ、上パンチ１４で金型キャビティＣ内の磁石粉Ｐを加圧することで、円筒状の成形体を成形するわけであるが、この過程において、前述のごとく、上部コイル１６が、臼型１１の上面１１ｂに当接した状態を維持している。さらに下部コイル１５および上部コイル１６の周囲に設けられた下部ヨーク２１および上部ヨーク２２は、下部コイル１５側においては臼型１１から下部コイル１５を回り込み下パンチ１２まで、上部コイル１６側においては臼型１１から上部コイル１６を回り込み上パンチ１４まで、エアーギャップが存在することなく連続した磁路を形成している。
これにより、下部コイル１５および上部コイル１６で発生する磁束の漏れをほとんどなくすことができる。したがって、下部中棒１３、上部中棒１９を磁気的に飽和させるのに最低限の電流を下部コイル１５、上部コイル１６に流せば良く、従来よりも電流効率を向上させることができる。また、臼型１１の上下端部において、従来のように配向磁場に上下方向の乱れ成分が現れるのを抑制し、金型キャビティＣ内の磁石粉Ｐの配向性を均一化させることができ、それにより、最終的に得られる磁石の磁気特性を向上させることが可能となる。
【００２６】
また、上部中棒１９は、付勢シリンダ２０によって下方に付勢されている。上部中棒１９は、上パンチ１４内で上下にストロークするわけであるが、上パンチ１４と上部中棒１９の隙間に磁石粉Ｐが侵入し、噛み込んでしまったような場合であっても、従来用いていたようなバネに比較し、エアや油によって圧力を発する付勢シリンダ２０では大きな付勢力を付与できるので、上部中棒１９を確実に作動させることが可能となる。さらに、成形開始時に上部中棒１９がカジリ等により所定の位置に復帰していない場合、アラーム音やランプの点滅等によってこれを報知したり、成形装置１０の次の成形開始動作を中止させることもできる。これにより、下部中棒１３と上部中棒１９を確実に接触させた状態で磁場中成形を行うことができ、配向磁場が足りないことによる磁石の磁気特性劣化がなくなり、磁気特性が安定する。
【００２７】
＜磁石の製造工程説明＞
以上、本発明の特徴部分である磁場中成形について説明したが、以下では磁場中成形を含めたラジアル異方性リング磁石の製造方法について言及する。なお、以下では永久磁石としてＲ−Ｔ−Ｂ系焼結磁石を例にして説明するが、本発明はこれ以外の希土類焼結磁石、フェライト磁石や各種ボンド磁石に適用できることは言うまでもない。
＜原料合金＞
原料合金は、真空又は不活性ガス、望ましくはＡｒ雰囲気中でストリップキャスト法、その他公知の溶解法により作製することができる。ストリップキャスト法は、原料金属をＡｒガス雰囲気などの非酸化性雰囲気中で溶解して得た溶湯を回転するロールの表面に噴出させる。ロールで急冷された溶湯は、薄板または薄片（鱗片）状に急冷凝固される。この急冷凝固された合金は、結晶粒径が１〜５０μｍの均質な組織を有している。原料合金は、ストリップキャスト法に限らず、高周波誘導溶解等の溶解法によって得ることができる。なお、溶解後の偏析を防止するため、例えば水冷銅板に傾注して凝固させることができる。また、還元拡散法によって得られた合金を原料合金として用いることもできる。
【００２８】
＜粉砕工程＞
原料合金は粉砕工程に供される。粉砕工程には、粗粉砕工程と微粉砕工程とがある。まず、原料合金を、粒径数百μｍ程度になるまで粗粉砕する。粗粉砕は、スタンプミル、ジョークラッシャー、ブラウンミル等を用い、不活性ガス雰囲気中にて行なうことが望ましい。粗粉砕に先立って、原料合金に水素を吸蔵させた後に放出させることにより粉砕を行なうことが効果的である。水素放出処理は、希土類焼結磁石として不純物となる水素を減少させることを目的として行われる。水素放出のための加熱保持の温度は、２００℃以上、望ましくは３５０℃以上とする。保持時間は、保持温度との関係、原料合金の厚さ等によって変わるが、少なくとも３０分以上、望ましくは１時間以上とする。水素放出処理は、真空中又はＡｒガスフローにて行う。なお、水素吸蔵処理、水素放出処理は必須の処理ではない。この水素粉砕を粗粉砕と位置付けて、機械的な粗粉砕を省略することもできる。
【００２９】
粗粉砕工程後、微粉砕工程に移る。微粉砕には主にジェットミルが用いられ、粒径数百μｍ程度の粗粉砕粉末を、平均粒径２．５〜６μｍ、望ましくは３〜５μｍとする。ジェットミルは、高圧の不活性ガスを狭いノズルより開放して高速のガス流を発生させ、この高速のガス流により粗粉砕粉末を加速し、粗粉砕粉末同士の衝突やターゲットあるいは容器壁との衝突を発生させて粉砕する方法である。微粉砕前の粗紛末に潤滑剤を添加混合しても良く、微粉砕後あるいはその両方で潤滑剤を添加混合しても良い。
【００３０】
以上のようにして得られた微粉砕粉は、図１に示したような成形装置１０を用いて磁場中成形される。
磁場中成形における成形圧力は０．３〜３ｔｏｎ／ｃｍ2（３０〜３００ＭＰａ）の範囲とすればよい。成形圧力が低いほど配向性は良好となるが、成形圧力が低すぎると成形体の強度が不足してハンドリングに問題が生じるので、この点を考慮して上記範囲から成形圧力を選択する。磁場中成形で得られる成形体の最終的な相対密度は、５０〜６５％が好ましい。
本ラジアル成形にて印加する磁場は、２〜１５ｋＯｅ（１６０〜１２００ｋＡ／ｍ）程度とすればよい。印加する磁場は静磁場に限定されず、パルス状の磁場とすることもできる。また、静磁場とパルス状磁場を併用することもできる。
【００３１】
次いで、成形体を真空又は不活性ガス雰囲気中で焼結する。焼結温度は、組成、粉砕方法、平均粒径と粒度分布の違い等、諸条件により調整する必要があるが、１０００〜１２００℃で１〜１０時間程度焼結すればよい。
焼結後、得られた焼結体に時効処理を施すことができる。この工程は、保磁力を制御する重要な工程である。時効処理を２段に分けて行なう場合には、８００℃近傍、６００℃近傍での所定時間の保持が有効である。８００℃近傍での熱処理を焼結後に行なうと、保磁力が増大するため特に有効である。また、６００℃近傍の熱処理で保磁力が大きく増加するため、時効処理を１段で行なう場合には、６００℃近傍の時効処理を施すとよい。
【００３２】
次に本発明はＲ−Ｔ−Ｂ（Ｒは希土類元素の１種又は２種以上、ＴはＦｅ又はＦｅ及びＣｏ）系焼結磁石に適用することが望ましい。その理由は以下の通りである。
ラジアル異方性リング磁石は、異方性フェライト磁石が一般的になった１９７０年初頭に、径方向と周方向の熱収縮率の異方性により生じるひずみによる応力と、磁石を構成する材料強度の関係より、焼結クラックを招く異方性化度が計算によって求められた。その結果、フェライト磁石では、異方性化度を成形時の配向磁場強度によって調整する手法が採用された。しかし、焼結クラックの発生が通常の配向の磁石に比べて多いという問題を有していた。また、希土類焼結磁石の中でＳｍＣｏ系磁石は材質が脆いため、焼結クラックを生じさせないためには異方性化度をかなり低くしなければならず、その高い材料特性を有効に発揮しにくいこと、さらに異方性化度を調整しても、製造時のばらつきにより焼結クラックが発生しやすいという問題を有していた。
【００３３】
以上に対してＲ−Ｔ−Ｂ系焼結磁石は、ラジアル異方性リング磁石にしても焼結クラックが発生しにくい。その理由は、焼結後の冷却時に径方向と周方向の収縮率の違いが発生するキュリー点が、Ｒ−Ｔ−Ｂ系焼結磁石では３２０℃前後と低く、室温でのひずみによる応力が低いこと、及び機械的強度がフェライト磁石、ＳｍＣｏ系磁石に比べて相当程度高いことにある。したがって、本発明はＲ−Ｔ−Ｂ系焼結磁石に適用することが望ましい。
【００３４】
Ｒ−Ｔ−Ｂ系焼結磁石は、希土類元素（Ｒ）を２５〜３７ｗｔ％含有する。ここで、ＲはＹを含む概念を有しており、したがってＹ、Ｌａ、Ｃｅ、Ｐｒ、Ｎｄ、Ｓｍ、Ｅｕ、Ｇｄ、Ｔｂ、Ｄｙ、Ｈｏ、Ｅｒ、Ｔｍ、Ｙｂ及びＬｕの１種又は２種以上から選択される。Ｒの量が２５ｗｔ％未満であると、Ｒ−Ｔ−Ｂ系焼結磁石の主相となるＲ2Ｔ14Ｂ相の生成が十分ではなく軟磁性を持つα−Ｆｅなどが析出し、保磁力が著しく低下する。一方、Ｒが３７ｗｔ％を超えると主相であるＲ2Ｔ14Ｂ相の体積比率が低下し、残留磁束密度が低下する。またＲが酸素と反応し、含有する酸素量が増え、これに伴い保磁力発生に有効なＲリッチ相が減少し、保磁力の低下を招く。したがって、Ｒの量は２５〜３７ｗｔ％とする。望ましいＲの量は２８〜３５ｗｔ％である。
【００３５】
また、本発明が適用されるＲ−Ｔ−Ｂ系焼結磁石は、ホウ素（Ｂ）を０．５〜４．５ｗｔ％含有する。Ｂが０．５ｗｔ％未満の場合には高い保磁力を得ることができない。一方で、Ｂが４．５ｗｔ％を超えると残留磁束密度が低下する傾向がある。したがって、Ｂの上限を４．５ｗｔ％とする。望ましいＢの量は０．５〜１．５ｗｔ％、さらに望ましいＢの量は０．８〜１．２ｗｔ％である。
本発明が適用されるＲ−Ｔ−Ｂ系焼結磁石は、Ｃｏを５．０ｗｔ％以下（０を含まず）、望ましくは０．１〜３．０ｗｔ％を含有することができる。ＣｏはＦｅと同様の相を形成するが、キュリー温度の向上、粒界相の耐食性向上に効果がある。
【００３６】
本発明が適用されるＲ−Ｔ−Ｂ系焼結磁石は、他の元素の含有を許容する。例えば、Ａｌ、Ｃｕ、Ｚｒ、Ｔｉ、Ｂｉ、Ｓｎ、Ｇａ、Ｎｂ、Ｔａ、Ｓｉ、Ｖ、Ａｇ、Ｇｅ等の元素を適宜含有させることができる。一方で、酸素、窒素、炭素等の不純物元素を極力低減することが望ましい。特に磁気特性を害する酸素は、その量を７０００ｐｐｍ以下、さらには５０００ｐｐｍ以下とすることが望ましい。酸素量が多いと非磁性成分である希土類酸化物相が増大して、磁気特性を低下させるからである。
【００３７】
＜ラジアル異方性リング磁石＞
本発明はラジアル異方性リング磁石に広く適用することができるが、特に長尺のラジアル異方性リング磁石に適用することが望ましい。
【実施例１】
【００３８】
図１に示したような構成の成形装置１０について、外形φ４０ｍｍ、内径φ３４ｍｍ、高さ１５ｍｍのラジアル異方性リング磁石を作製する際に、従来の成形装置と比較を行ったのでその結果を以下に示す。
まず、下部ヨーク２１、上部ヨーク２２を設けた成形装置１０において、成形時には、上部コイル１６を臼型１１の上面１１ｂに当接させるようにした（実施条件１）。そして、所定寸法の成形体を形成するために上パンチ１４を金型キャビティＣ内に所定寸法押し込んだ。この状態で、５ｋＡ・Ｔｕｒｎｓの電流を下部コイル１５、上部コイル１６に流して磁場を発生させ、金型キャビティＣの位置での上パンチ１４の押し込み方向（これをＹ方向と称する）における磁束の分布を測定した。
また、比較のため、下部ヨーク２１、上部ヨーク２２を備えない成形装置において、成形時には、上部コイル１６を臼型１１の上面１１ｂに当接させるようにした（比較条件１）。
さらに、下部ヨーク２１、上部ヨーク２２を備えない成形装置において、成形時には、上部コイル１６を、臼型１１の上面１１ｂから臼型１１の高さ分だけ上方に位置させるようにした（比較条件２）。そして、比較条件１、２のそれぞれにおいては、所定寸法の成形体を形成するために上パンチ１４を金型キャビティＣ内に所定寸法押し込んだ状態で、金型キャビティＣの高さ方向中心部（下パンチ１２の先端と上パンチ１４の先端の中間位置）における磁束密度が実施条件１と同じになるように電流を下部コイル１５、上部コイル１６に流して磁場を発生させ、金型キャビティＣの位置での上パンチ１４の押し込み方向（これをＹ方向と称する）における磁束の分布を測定した。
その結果を図４に示す。
【００３９】
この図４に示すように、下部ヨーク２１、上部ヨーク２２を設けた成形装置１０において、成形時には、上部コイル１６を臼型１１の上面１１ｂに当接させるようにした実施条件１では、比較条件１、２に比較し、上パンチ１４を金型キャビティＣ内に所定寸法押し込んだ状態において、金型キャビティＣの高さ方向中心部と、上下の端部位置における磁束量の差が少ない。つまり、比較条件１、２に比較し、金型キャビティＣの上下の端部における配向の乱れが少ないことが分かる。
【００４０】
さらに、実施条件１と比較条件１とで、臼型１１の半分の高さの位置において、４００ｋＡ／ｍの磁場を発生するために必要な起磁力をシミュレーションで算出した。
その結果、図５（ａ）に示すように、いずれの場合も、実施条件１とすることで、比較条件１より少ない起磁力で、同等の磁場を発生できることが確認された。
また、図５（ｂ）に示すように、金型キャビティＣの上下の端部位置における配向の乱れについても同様にシミュレーションで算出したところ、実施条件１の方が、比較条件１より配向の乱れの角度θが小さいことが確認された。
【００４１】
続いて、実施条件１の成形装置において、実際に焼結磁石を作製した。
これにはまず、３０．５ｗｔ％Ｎｄ−２．０ｗｔ％Ｄｙ−１．０ｗｔ％Ｂ−０．５ｗｔ％Ｃｏ−Ｆｅの組成を有する原料薄帯状合金を、ストリップキャスト法で作製した。この薄帯状の合金に室温にて水素を吸蔵させた後、Ａｒ雰囲気中で脱水素を行なうことにより粗粉末を得た。
ジェットミルを用いてこの粗粉末を微粉砕した。微粉砕は、ジェットミル内をＮ2ガスで置換した後に高圧Ｎ2ガス気流を用いて行った。得られた微粉末の平均粒径は４．０μｍであった。
【００４２】
以上の微粉末を、図１に示す成形装置１０を用いて５ｋＡ・Ｔｕｒｎｓの電流条件で磁場中成形した。
このとき、磁場中成形工程では、下部中棒１３を、中心部を飽和磁化２．１Ｔの鉄で形成し、外表面を、飽和磁化０．４Ｔの超硬合金１．０ｍｍ厚のリングを焼き嵌めすることで形成した（実施条件２）。なお上部中棒１９は、飽和磁化２．１Ｔの鉄に硬質クロムめっきを施したものを使用した。また、比較のため、下部中棒１３を、飽和磁化２．１Ｔの鉄に硬質クロムめっきを施したものを用い、同様に磁場中成形を行った（比較条件３）。
【００４３】
磁場中成形によって得られた成形体を、真空中において、１０７０℃で４時間焼結し、８５０℃×１時間と５４０℃×１時間（ともにＡｒ雰囲気中）の２段時効処理を行うことにより、筒状のラジアル異方性リング磁石を作製した。得られたラジアル異方性リング磁石の磁気特性を測定した。測定は、ラジアル異方性リング磁石から測定用試料（３ｍｍ×２ｍｍ×１ｍｍ）を切り出し、振動式試料磁束計を用いた。磁気量から残留磁束密度（Ｂｒ）への換算は、試料の重量と密度を測定した値を用いた。
その結果を表１に示す。
【００４４】
【表１】
2006150362.tif 000003
【００４５】
この表１に示すように、残留磁束密度Ｂｒは、実施条件２と比較条件３で殆ど変化せず、実施条件２でも十分なＢｒ値が得られた。
【００４６】
さらに、上記と同様の磁場中成形を、２００００ショット繰り返した。その結果、下部中棒１３に硬質クロムめっきを施した比較条件３では、２０００ショット近傍で成形体の内周面に縦筋状の傷が発生した。これは、下部中棒１３と、金型キャビティＣ内で加圧された磁石粉Ｐとにカジリが生じたものであるが、実施条件２では、２００００ショットでも、形成される成形体の内周面に縦筋状の傷が生じることは無く、まったくカジリが生じなかった。
【図面の簡単な説明】
【００４７】
【図１】本実施の形態における成形装置の構成を示す正断面図である。
【図２】図１の成形装置において、上部中棒、上部コイル、上部ヨークを、下部中棒、下部コイル、下部ヨークに当接させた状態を示す図である。
【図３】図１の成形装置において、上パンチを金型キャビティ内に押し込み、加圧成形を行っている状態を示す図である。
【図４】金型キャビティにおけるＹ方向位置とＹ方向の磁束成分の関係を示す図である。
【図５】（ａ）は同一の磁場を発生させるときの起磁力の比較を示す図、（ｂ）は起磁力と配向の乱れ角度との関係を示す図である。
【図６】従来の成形装置の概略構成を示す正断面図である。
【図７】金型キャビティにおける配向の乱れを説明するための図である。
【符号の説明】
【００４８】
１０…成形装置（磁場中成形装置）、１１…臼型、１２…下パンチ、１３…下部中棒、１４…上パンチ、１５…下部コイル（コイル）、１６…上部コイル（コイル）、１７…上ラム、１８…駆動シリンダ、１９…上部中棒、２０…付勢シリンダ、２１…下部ヨーク（ヨーク）、２２…上部ヨーク（ヨーク）、２３…保持シリンダ、３０…位置センサ、Ｃ…金型キャビティ、Ｐ…磁石粉
【図１】
2006150362.tif 000004
【図２】
2006150362.tif 000005
【図３】
2006150362.tif 000006
【図４】
2006150362.tif 000007
【図５】
2006150362.tif 000008
【図６】
2006150362.tif 000009
【図７】
2006150362.tif 000010
【手続補正書】
【提出日】平成17年6月20日(2005.6.20)
【手続補正１】
【補正対象書類名】特許請求の範囲
【補正対象項目名】全文
【補正方法】変更
【補正の内容】
【特許請求の範囲】
【請求項１】
円筒状の金型キャビティを形成する金型と、
前記金型の下方に設けられ、前記金型キャビティにラジアル方向の磁場を印加できる下部コイルと、
前記金型の上方に昇降可能に設けられた上ラムと、
前記上ラムに支持され、前記上ラムとともに下降したときに前記金型キャビティ内に先端部が挿入される上パンチと、
前記上ラムに対し昇降自在に支持され、前記金型キャビティの内側領域で前記金型に対向し、前記上ラムが下降して前記上パンチの先端部が前記金型キャビティ内に挿入されたときに、前記金型の上面によって下降動作が規制されて前記上ラムに対し相対的に移動する上部中棒と、
前記上ラムに設けられ、前記金型キャビティにラジアル方向の磁場を印加できる上部コイルと、
前記上パンチの先端部を前記金型キャビティ内に挿入した状態で、前記金型および前記上パンチの少なくとも一方の外周部において、前記下部コイルおよび前記上部コイルで発生する磁場の磁路を連続して形成するヨークと、
上下方向に伸縮可能で、前記上ラムに設けられた前記上部中棒を下方に付勢する付勢シリンダと、
を備えることを特徴とする磁場中成形装置。
【請求項２】
前記ヨークは、前記金型および前記上パンチの外周部において、前記下部コイルおよび前記上部コイルで発生する磁場の磁路を連続して形成することを特徴とする請求項１に記載の磁場中成形装置。
【請求項３】
前記ヨークは、前記金型の外側に設けられ、前記下部コイルおよび前記金型の下面と外周部を覆い、その上面が前記金型と略同一面となるように形成された下部ヨークと、
前記上部コイルの外側に設けられ、前記上部コイルの上面と外周部を覆い、前記上パンチの先端部を前記金型キャビティ内に挿入した状態で、その下面が前記下部ヨークに当接する上部ヨークとから構成されていることを特徴とする請求項２に記載の磁場中成形装置。
【請求項４】
前記上部コイルは、前記上パンチの先端部を前記金型キャビティ内に挿入した状態で、前記金型の上面に当接するよう設けられていることを特徴とする請求項１から３のいずれかに記載の磁場中成形装置。
【請求項５】
前記上部コイルは、前記上ラムに対し昇降自在に支持され、前記上ラムが下降したときに、前記金型の上面によって下降動作が規制されることを特徴とする請求項４に記載の磁場中成形装置。
【請求項６】
前記上ラムに対する前記上部中棒の位置を検出することで、前記上ラムの下降により前記上部中棒が前記上ラムに対し相対的に移動した後に、前記上ラムが上昇した状態で元の位置に復帰しない場合に、これを検出するセンサをさらに備えることを特徴とする請求項１から５のいずれかに記載の磁場中成形装置。
【請求項７】
前記金型において、前記金型キャビティに臨む表面の少なくとも一部が、超硬合金で形成されていることを特徴とする請求項１から６のいずれかに記載の磁場中成形装置。
【請求項８】
円筒状の金型キャビティに磁石粉を充填する工程と、
上部中棒が下部中棒に接触、停止したことを位置センサが検出したときに、前記金型キャビティの上下に配した一対のコイルで、前記金型キャビティの外周側に前記一対のコイルを囲むように設けられたヨークを通して前記金型キャビティにラジアル方向の磁場を印加しつつ、前記金型キャビティに充填された前記磁石粉を加圧する工程と、
成形終了後、前記上部中棒が、付勢シリンダにより付勢されて元の所定の位置に復帰していることを前記位置センサで検知する工程と、を含むことを特徴とする磁場中成形方法。
【手続補正２】
【補正対象書類名】明細書
【補正対象項目名】０００９
【補正方法】変更
【補正の内容】
【０００９】
本発明の磁場中成形方法は、円筒状の金型キャビティに磁石粉を充填する工程と、上部中棒が下部中棒に接触、停止したことを位置センサが検出したときに、金型キャビティの上下に配した一対のコイルで、金型キャビティにラジアル方向の磁場を印加しつつ、金型キャビティに充填された磁石粉を加圧する工程と、成形終了後、上部中棒が、付勢シリンダにより付勢されて元の所定の位置に復帰していることを位置センサで検知する工程と、を含む。そして、金型キャビティに磁場を印加するときに、一対のコイルで発生する磁場は、金型キャビティの外周側において、一対のコイルを囲むように設けられたヨークを通すようにするのが好ましい。
【手続補正３】
【補正対象書類名】明細書
【補正対象項目名】００１０
【補正方法】変更
【補正の内容】
【００１０】
本発明によれば、リング形状の磁石の製造工程において、磁石粉の配向性を向上させることが可能となる。上部中棒を付勢シリンダで下方に付勢することで、上パンチと上部中棒の隙間に磁石粉が侵入し、噛み込んでしまったような場合であっても、従来用いていたようなバネに比較し、エアや油によって圧力を発する付勢シリンダでは大きな付勢力を付与できるので、上部中棒を確実に作動させることが可能となる。さらに、成形開始時に上部中棒がカジリ等により所定の位置に復帰していない場合、位置センサでこれを検出できるので、アラーム音やランプの点滅等によってこれを報知したり、次の成形開始動作を中止させることもできる。これにより、下部中棒と上部中棒を確実に接触させた状態で磁場中成形を行うことができ、配向磁場が足りないことによる磁石の磁気特性劣化がなくなり、磁気特性が安定する。
【手続補正書】
【提出日】平成17年10月3日(2005.10.3)
【手続補正１】
【補正対象書類名】特許請求の範囲
【補正対象項目名】全文
【補正方法】変更
【補正の内容】
【特許請求の範囲】
【請求項１】
円筒状の金型キャビティを形成する金型と、
前記金型の下方に設けられ、前記金型キャビティにラジアル方向の磁場を印加できる下部コイルと、
前記金型の上方に昇降可能に設けられた上ラムと、
前記上ラムに支持され、前記上ラムとともに下降したときに前記金型キャビティ内に先端部が挿入される上パンチと、
前記上ラムに対し昇降自在に支持され、前記金型キャビティの内側領域で前記金型に対向し、前記上ラムが下降して前記上パンチの先端部が前記金型キャビティ内に挿入されたときに、前記金型の上面によって下降動作が規制されて前記上ラムに対し相対的に移動する上部中棒と、
前記上ラムに設けられ、前記金型キャビティにラジアル方向の磁場を印加できる上部コイルと、
前記上パンチの先端部を前記金型キャビティ内に挿入した状態で、前記金型および前記上パンチの少なくとも一方の外周部において、前記下部コイルおよび前記上部コイルで発生する磁場の磁路を連続して形成するヨークと、
上下方向に伸縮可能で、前記上ラムに設けられた前記上部中棒を下方に付勢する付勢シリンダと、
前記上ラムに対する前記上部中棒の位置を検出することで、前記上ラムの下降により前記上部中棒が前記上ラムに対し相対的に移動した後に、前記上ラムが上昇した状態で元の位置に復帰しない場合に、これを検出するセンサと、
を備えることを特徴とする磁場中成形装置。
【請求項２】
前記ヨークは、前記金型および前記上パンチの外周部において、前記下部コイルおよび前記上部コイルで発生する磁場の磁路を連続して形成することを特徴とする請求項１に記載の磁場中成形装置。
【請求項３】
前記ヨークは、前記金型の外側に設けられ、前記下部コイルおよび前記金型の下面と外周部を覆い、その上面が前記金型と略同一面となるように形成された下部ヨークと、
前記上部コイルの外側に設けられ、前記上部コイルの上面と外周部を覆い、前記上パンチの先端部を前記金型キャビティ内に挿入した状態で、その下面が前記下部ヨークに当接する上部ヨークとから構成されていることを特徴とする請求項２に記載の磁場中成形装置。
【請求項４】
前記上部コイルは、前記上パンチの先端部を前記金型キャビティ内に挿入した状態で、前記金型の上面に当接するよう設けられていることを特徴とする請求項１から３のいずれかに記載の磁場中成形装置。
【請求項５】
前記上部コイルは、前記上ラムに対し昇降自在に支持され、前記上ラムが下降したときに、前記金型の上面によって下降動作が規制されることを特徴とする請求項４に記載の磁場中成形装置。
【請求項６】
前記金型において、前記金型キャビティに臨む表面の少なくとも一部が、超硬合金で形成されていることを特徴とする請求項１から５のいずれかに記載の磁場中成形装置。
【請求項７】
円筒状の金型キャビティに磁石粉を充填する工程と、
上部中棒が下部中棒に接触、停止したことを位置センサが検出したときに、前記金型キャビティの上下に配した一対のコイルで、前記金型キャビティの外周側に前記一対のコイルを囲むように設けられたヨークを通して前記金型キャビティにラジアル方向の磁場を印加しつつ、前記金型キャビティに充填された前記磁石粉を加圧する工程と、
成形終了後、前記上部中棒が、付勢シリンダにより付勢されて元の所定の位置に復帰していることを前記位置センサで検知する工程と、を含むことを特徴とする磁場中成形方法。